КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILE

Изобретение относится к составам керамических масс, которые могут быть использованы в производстве облицовочной плитки.
Известна керамическая масса, включающая, мас.%: глину 66,0-80,0; отход обогащения асбестовой руды 10,0-20,0; уголь 1,0-4,0; стеклокоролек 1,0-10,0 [1].
Задача изобретения состоит в снижении температуры обжига изделий, полученных из керамической массы.
Технический результат достигается тем, что керамическая масса для изготовления облицовочной плитки, включающая глину и стеклокоролек, содержит кирпичную глину и дополнительно - фосфат кальция и оксид цинка при следующем соотношении компонентов, мас.%: кирпичная глина 69,0-71,0; стеклокоролек 22,0-26,0; фосфат кальция 4,0-6,0; оксид цинка 0,5-1,0.
В таблице приведены составы керамической массы.
Таблица
Компоненты
Состав, мас.%:
1
2
3
Кирпичная глина
69,0
70,5
71,0
Стеклокоролек
26,0
24,0
22,0
(отход производства
стекловолокна)
Фосфат кальция
4,0
5,0
6,0
Оксид цинка
1,0
0,5
1,0
Для приготовления керамической массы используют качественные кирпичные глины любых месторождений.
Компоненты дозируют в требуемых количествах. Стеклокоролек размалывают до порошкообразного состояния, смешивают с фосфатом кальция, оксидом цинка и кирпичной глиной. Из полученной керамической массы (с влажностью 9-11% полусухим способом или с влажностью 18-26% пластическим способом) формуют плитки. На поверхность плиток наносят слой цветного ангоба (приготовленного на основе красножгущейся глины, используемой в производстве плитки) и при температуре 930-980°C проводят первый обжиг. Возможна роспись поверхности. плиток ангобом. Затем на поверхность обожженных плиток наносят слой прозрачной легкоплавкой глазури и при температуре 750-850°C проводят второй обжиг.
Источник информации
1. SU 1165662, C04B 33/00,1985.